(57)【要約】【課題】外観欠陥がなく、かつドロスの発生を抑制することができ、美麗な薄めっき鋼板を製造することができる連続溶融金属めっき装置および溶融金属めっき鋼板の製造方法を提供することを目的とする。【解決手段】非酸化性雰囲気下において、溶融金属をスリットダイから回転するロールへ供給し、該ロールと連続的に走行する鋼板とを接触させて前記溶融金属を鋼板表面にめっきする際に、前記ロールの表面は溝加工されており、前記スリットダイと前記ロールとの間のギャップをＧ、前記鋼板表面のめっき厚みをＨとする場合、０．０５０≦Ｈ／Ｇ≦０．７０の範囲で前記スリットダイから前記ロールへ前記溶融金属を供給する溶融金属めっき鋼板の製造方法。【選択図】図１
2014162987.tif 000002
【特許請求の範囲】
【請求項１】
非酸化性雰囲気下において、溶融金属をスリットダイから回転するロールへ供給し、該ロールと連続的に走行する鋼板とを接触させて前記溶融金属を鋼板表面にめっきする際に、前記ロールの表面は溝加工されており、前記スリットダイと前記ロールとの間のギャップをＧ、前記鋼板表面のめっき厚みをＨとする場合、０．０５０≦Ｈ／Ｇ≦０．７０の範囲で前記スリットダイから前記ロールへ前記溶融金属を供給することを特徴とする溶融金属めっき鋼板の製造方法。
【請求項２】
前記スリットダイおよび前記ロールをそれぞれ溶融金属の融点以上の温度に加熱することを特徴とする請求項１に記載の溶融金属めっき鋼板の製造方法。
【請求項３】
非酸化性雰囲気下において、溶融金属をスリットダイから回転するロールへ供給し、該ロールと連続的に走行する鋼板とを接触させて前記溶融金属を鋼板表面にめっきする連続溶融金属めっき装置において、前記ロールの表面は溝加工されており、前記スリットダイと前記ロールとの間には吸引装置が設置されていることを特徴とする連続溶融金属めっき装置。
【請求項４】
前記ロール表面に形成されている溝の容積は１５ｃｍ３／ｍ２未満であることを特徴とする請求項３に記載の連続溶融金属めっき装置。
【発明の詳細な説明】
【技術分野】
【０００１】
本発明は、溶融金属めっき鋼板の製造方法および連続溶融金属めっき装置に関する。
【背景技術】
【０００２】
従来から、鋼板の溶融金属めっき、例えば鋼板に連続的に亜鉛めっきを施す場合には、付着量を制御するためにガスワイピング法が行なわれている。図４に示すように、めっき槽１２に保持された溶融亜鉛１３中にスナウト１１内から鋼板１を連続的に供給し、シンクロール１４を介して鋼板を連続的に上方に引上げ、ガスワイピングノズル１５により、めっき厚みを制御する。
【０００３】
ガスワイピングノズル１５を利用する方法では、ガスワイピングノズル１５から加熱された又は常温の気体を吐出させ、鋼板１の表面に吹付けることにより、該鋼板面に付着して引き上げられてくる溶融亜鉛１３をワイピングし、所要の付着量に制御している。このガスワイピング法は、現在幅広く用いられている方法である。
【０００４】
しかしながら、上記ガスワイピング法では、少ない付着量を得るためにガスワイピングノズルのガス衝突圧力を上げると、ガス衝突圧力増加によりスプラッシュと呼ばれる溶融亜鉛の飛散が起こり、それが鋼板表面に再付着することで外観欠陥となる。また、ガス衝突圧力を上げるとガスワイピングノズルからの空気と亜鉛とが反応し、反応物が亜鉛めっき浴表面に塊（ドロス）となって溜まる。これが鋼板表面に付着し、表面欠陥となる。また、ガス衝突圧力を上げると鋼板に反りや振動が生じたり、一方で、ガスワイピングノズルと鋼板との距離を近づけると接触により外観欠陥が生じることから、めっき付着量は３０ｇ／ｍ２程度が現状の限界である。
【０００５】
上記のようなガスワイピング法の問題を解決するために、特許文献１には、燃焼廃ガスにより鋼板温度を上げてワイピングする方法が開示されている。また、特許文献２には、電磁力を用いた方法が開示されている。
【先行技術文献】
【特許文献】
【０００６】
【特許文献１】特開２００９−２６３６９８号公報
【特許文献２】特開２００７−２８４７７５号公報
【発明の概要】
【発明が解決しようとする課題】
【０００７】
しかしながら、特許文献１の方法では、燃焼廃ガスを用いても結局はガス衝突圧力によるワイピングであり、スプラッシュの発生が問題となる。また、特許文献２の方法では、めっき付着量１０〜２５ｇ／ｍ２の薄めっき鋼板を得るためには大電流を流す必要があり、鋼板が加熱されてしまうといった問題がある。また、鋼板が加熱された際の温度分布は均一とはなっておらず、新たなめっき欠陥を生じるといった問題も挙げられる。また、いずれの方法においても、溶融亜鉛を保持する亜鉛めっき浴内を鋼板が通過する際に、鉄と亜鉛の反応により生じる反応物が亜鉛めっき浴内部にドロスとなって介在し、シンクロールへの付着、鋼板表面への付着により欠陥を生じるという問題もある。
【０００８】
本発明は、かかる事情に鑑み、外観欠陥がなく、かつドロスの発生を抑制することができ、美麗な薄めっき鋼板を製造することができる連続溶融金属めっき装置および溶融金属めっき鋼板の製造方法を提供することを目的とする。
【課題を解決するための手段】
【０００９】
本発明者らは上記課題を解決するために鋭意検討した結果、スリットダイからロールを介して鋼板表面へ供給される溶融金属の供給量を予め制御するとともに、溝加工されたロールを用いることにより、外観欠陥がなく、かつドロスの発生を抑制することができ、美麗な薄めっき鋼板を製造することができることを見出した。本発明の要旨は以下のとおりである。
［１］非酸化性雰囲気下において、溶融金属をスリットダイから回転するロールへ供給し、該ロールと連続的に走行する鋼板とを接触させて前記溶融金属を鋼板表面にめっきする際に、前記ロールの表面は溝加工されており、前記スリットダイと前記ロールとの間のギャップをＧ、前記鋼板表面のめっき厚みをＨとする場合、０．０５０≦Ｈ／Ｇ≦０．７０の範囲で前記スリットダイから前記ロールへ前記溶融金属を供給することを特徴とする溶融金属めっき鋼板の製造方法。
［２］前記スリットダイおよび前記ロールをそれぞれ溶融金属の融点以上の温度に加熱することを特徴とする［１］に記載の溶融金属めっき鋼板の製造方法。
［３］非酸化性雰囲気下において、溶融金属をスリットダイから回転するロールへ供給し、該ロールと連続的に走行する鋼板とを接触させて前記溶融金属を鋼板表面にめっきする連続溶融金属めっき装置において、前記ロールの表面は溝加工されており、前記スリットダイと前記ロールとの間には吸引装置が設置されていることを特徴とする連続溶融金属めっき装置。
［４］前記ロール表面に形成されている溝の容積は１５ｃｍ３／ｍ２未満であることを特徴とする［３］に記載の連続溶融金属めっき装置。
【発明の効果】
【００１０】
本発明によれば、外観欠陥がなく、かつドロスの発生を抑制することができ、美麗な薄めっき鋼板を製造することができる。
【図面の簡単な説明】
【００１１】
【図１】本発明の実施形態に係る連続溶融金属めっき装置の側面図である。
【図２】本発明の実施形態に係る連続溶融金属めっき装置における、スリットダイとロールの拡大図である。
【図３】本発明における、ロール表面の凹部容積とめっき付着量との関係を示す図である。
【図４】従来のガスワイピング法による連続溶融金属めっき装置の側面図である。
【発明を実施するための形態】
【００１２】
以下、本発明の実施の形態について詳細に説明する。
【００１３】
図１に、本発明の実施の形態に係る連続溶融金属めっき装置を示す。図１において、１は鋼板、２はロール、３はスリットダイ、４はブレード、５はめっき槽、６はめっき液供給装置、７は誘導加熱装置、８はシール装置、９はシールチャンバー、１０は吸引装置である。鋼板１は、非酸化性ガスが導入されているシールチャンバー９内を連続的に走行する。非酸化性ガスとしては、窒素ガス、アルゴンガス等を使用することができる。スリットダイ3は、誘導加熱装置７により加熱されている。溶融金属は、スリットダイ３からロール２へ供給される。そして、ロール２により鋼板１の表面にめっきが施される。ブレード４は、ロール２上に残存する余分な溶融金属を掻き落とす。掻き落とされた溶融金属は、めっき槽５へ回収される。こうして掻き落とされた余分な溶融金属は再利用される。めっき液供給装置６はめっき液を供給する。めっき液供給装置６は、めっき槽５内の溶融金属の移送が可能な軸流ポンプを有している。めっき液供給装置６は、軸流ポンプの回転数を制御することにより、スリットダイ３へのめっき液の供給量を制御する。また、溶融金属表面の酸化を抑えるため、シール装置８により、シールチャンバー９内の酸素濃度は０．１ｖｏｌ％以内に抑えられている。なお、シールチャンバー９の入側は、焼鈍炉と直接繋がっており、非酸化雰囲気を保っている。
【００１４】
鋼板１とロール２との配置関係については、図１は縦型両面めっきとなっているが、横型で片面ずつめっきするタイプにも適用できる。両面同時にめっきする場合は、鋼板張力によりロール押し付け力を調整できるように、めっきする位置をずらすことが好ましい。
【００１５】
従来方式においては、溶融金属を保持するめっき浴内を鋼板が通過するため鉄と溶融金属の反応によりめっき浴内部に反応物がドロスとなって介在し、ロールへの付着および鋼板表面への付着により欠陥を生じる問題があった。本発明では、めっき槽から溶融金属をスリットダイへ供給後、ロールを介して鋼板へ供給することにより、鉄と溶融金属の反応を回避することが可能である。このため、ドロスを発生させることなく、ドロス起因の欠陥を防止することが可能である。
【００１６】
さらに本発明者らは、外観欠陥を抑制するためには、スリットダイからロールを介して鋼板表面に供給される溶融金属の供給量を安定させる必要があると考えた。そこで本発明者らは、図１に示す連続溶融金属めっき装置を用いて、鋼板表面のめっき膜厚Ｈ（以下、単にＨと称することもある。）が均一になる条件について調べた。めっき液のロール２への供給は、吐出口として鋼帯幅方向に均等幅のスリットを設けたスリットダイ３から、めっき液をロール２の表面へ幅方向で均等に押し出すことによって行った。この際、スリットの幅は５０μｍ、スリットダイとロールとの間のギャップＧ（以下、単にＧと称することもある。）は２０μｍに設定した。スリットダイ３は、ステンレス鋼（以下、ＳＵＳと称する。）のものを用い、めっき液には溶融亜鉛を用いた。鋼板のライン速度は１５０ｍｐｍで、鋼板には板厚０．６ｍｍの冷延鋼板を用いた。
【００１７】
ロール２の周速度は１５０ｍｐｍに設定した。スリットダイ３への塗布液の供給には、軸流ポンプを用いた。また、スリットダイ３の周囲に設置されている誘導加熱装置７により、スリットダイ３の温度は４６０℃に保持されている。ロール２はＳＵＳ製のものを用いた。また、ロール２は、内部より誘導加熱を行うジャケットロールを使用し、ロール２の表面温度が４６０℃となるように調整した。ブレード４は板厚０．２ｍｍのＳＵＳ製のものを用いた。
【００１８】
スリットダイ３の上流部には吸引装置１０を設置し、吸引装置１０で吸引されためっき液はめっき槽５にて回収した。めっき膜厚Ｈ（μｍ）を種々変更し、スリットダイ３とロール２との間、ロール２表面、および鋼板１表面上の外観を目視により確認した。なお、膜厚Ｈ（μｍ）の制御は、スリットダイ３へ供給されるめっき液の供給量および吸引装置１０を適宜調整することにより行った。
【００１９】
その結果、０．０５０＞Ｈ／Ｇの場合には、ロール２表面上、鋼板１表面上で気泡の存在が確認された。これは、スリットダイ３とロール２のメニスカス部上流側で空気同伴と呼ばれる塗布欠陥が発生したためと考えられる。一方、０．０５０≦Ｈ／Ｇ≦０．７０の範囲では、ロール２表面上、および鋼板１表面上でそれぞれ均一な液膜状態が確認された。これは、スリットダイ３とロール２間のメニスカス部が安定しているためと考えられる。また、０．７０＜Ｈ／Ｇの場合には、吸引装置１０下部に設置しためっき槽５への液漏れが確認されるとともに、ロール２表面上、鋼板１表面上で外観不均一が確認された。これは、鋼板の走行方向に対してスリットダイ３の上流側へのめっき液供給量が過多となったためと考えられる。
【００２０】
以上の結果から、本発明において、溶融金属をスリットダイ３からロール２へ供給する際に、０．０５０≦Ｈ／Ｇ≦０．７０とすることにより、スリットダイ３とロール２間のメニスカス部が安定化し、空気同伴に基づく外観欠陥を抑制することができる。
【００２１】
図２は、スリットダイ３とロール２の拡大図である。スリットダイ３としては、例えば、めっき液を供給する供給部３aを備えているスリットダイを用いることができる。また、スリットダイ３とロール２との間に設置されて、鋼板の走行方向に対して供給部３aの上流側に負圧を発生させる吸引装置１０を備えることを特徴とする。ロールの回転により、供給部３aには空気の流れが発生する。そのため、吸引機構がなければめっき液膜中に空気同伴が起こる確率が高まり、外観欠陥となる場合がある。そこで、吸引装置１０により負圧を発生させることで、空気同伴といった問題を解決することができる。その結果、供給されるめっき液のメニスカス形状が安定する。例えば、空気同伴により、メニスカス部に擾乱が付与された場合、メニスカス形状が不安定となる。この場合、広めのギャップでは液が保持できなくなる。一方、本発明は吸引することにより空気同伴を防止することが可能であることから、メニスカス部の擾乱の発生を抑制することができる。その結果、メニスカス部が安定化し広めのギャップでも均一なめっきが可能となると考えられる。ロール２上に形成される膜厚に対して数倍程度のギャップを確保することが可能となり、ロール偏芯などの変動によるギャップ変動の影響を緩和して安定塗布することが可能となる。
【００２２】
本発明において、負圧を発生させる吸引装置１０としては、例えば、吸引ポンプがあり、めっき条件により吸引量を調整可能な装置であればよい。また、負圧は、０．２５ｋＰａ〜３ｋＰａ程度が好ましい。
【００２３】
次に、本発明者らは、外観欠陥がなく、所望のめっき付着量を有する薄めっき鋼板を得るためには、前述したＨ／Ｇの制御に加えて、鋼板に塗布される溶融金属量が一定である必要があると考えた。そこで本発明者らは、表面が溝加工されているロールに着目した。表面が溝加工されているロールを用いると、溝の凹部に一定の溶融金属が入り込み、鋼板に塗布される溶融金属量が一定となると考えられる。その結果、めっき付着量の変動が少なく、所望のめっき付着量を有する薄めっき鋼板を得ることができると考えた。
【００２４】
本発明者らは、図１に示す溶融金属めっき装置を用いて、鋼板へ溶融金属を供給するロール２表面の溝の影響について調べた。ロール２表面の溝形状は、ロール周方向に対して斜め４５°の斜線彫刻ロールを用いた。ロール２表面の凹部の容積については、１．０〜３０ｃｍ３／ｍ２に設定し、鋼板に転写されるめっき付着量について調査を行った。
【００２５】
めっき液のロール２への供給は、吐出口として鋼帯幅方向に均等幅のスリットを設けたスリットダイ３から、めっき液をロール２の表面へ幅方向で均等に押し出すことによって行った。この際、スリットの幅は５０μｍ、スリットダイとロールとの間のギャップＧは２０μｍに設定した。スリットダイ３は、ＳＵＳ製のものを用い、めっき液には溶融亜鉛を用いた。鋼板のライン速度は１５０ｍｐｍで、鋼板には板厚０．６ｍｍの冷延鋼板を用いた。また、スリットダイ３の周囲に設置されている誘導加熱装置７により、スリットダイ３の温度は４６０℃に保持されている。ロール２はＳＵＳ製のものを用いた。また、ロール２は、内部より誘導加熱を行うジャケットロールを使用し、ロール２の表面温度が４６０℃となるように調整した。ブレード４は板厚０．２ｍｍのＳＵＳ製のものを用いた。
【００２６】
図３に示すように、ロールの表面が溝加工されているロールを用いることにより、所望の薄めっき鋼板を得ることができることがわかった。さらに、ロール表面の凹部容積を１５ｃｍ３／ｍ２未満とすることにより、めっき付着量が１０ｇ／ｍ２未満の薄めっき鋼板を得られることがわかった。
【００２７】
本発明において、ロールの表面は溝加工されているロールを用いることを特徴とする。表面が溝加工されているロールを用いる場合、溝の凹部に一定の溶融金属が入り込むため、鋼板に塗布される溶融金属量が一定となる。その結果、めっき付着量の変動が少なく、所望のめっき付着量を得ることができる。溝加工がない場合には、ロール偏芯の影響を受けやすいため、めっき付着量の変動が発生する場合がある。
【００２８】
本発明において、ロール表面に形成されている溝の容積は１５ｃｍ３／ｍ２未満とすることが好ましい。溝の容積を１５ｃｍ３／ｍ２未満とすることにより、めっき付着量が１０ｇ／ｍ２未満の薄めっき鋼板を得ることができる。なお、溝の容積は３ｃｍ３／ｍ２以上であることが好ましい。それより溝の容積が小さいと摩擦が増大し擦れが発生しやすくなる。
【００２９】
溝の形状としては、回転する際に摩擦が低減できる周方向に線または斜線で彫刻することが好ましい。なお、本発明において、一実施形態として用いたロールの周方向に対して斜め４５°斜線彫刻の形状のほかに、格子状、ピラミッド状などの形状でも構わない。
【００３０】
本発明において、鋼板へ塗布後ロール表面に残った余分な溶融金属を掻き取るために、掻き取り装置を備えてもよい。鋼板に塗布されずにロールに残った溶融金属が、スリットダイとロールとの間で形成されるメニスカス部に再度供給されると、スリットダイからのめっき量が変動するため、メニスカス形状を乱し安定供給の妨げになる。また、鋼板の板幅が変化することを踏まえて、通常、スリットダイおよびロールの幅は、鋼板の幅に比べ大きく設定する。このため、特に板幅エッジよりも広いところでめっき液がロール上へ残り、それが再度スリットダイへ供給されるとエッジ部分から幅方向への流れ込みが発生し、結果として付着量むらになってしまう可能性が高い。したがって、掻き取り装置を設けることにより、安定供給の妨げを回避することができる。掻き取り装置は、鋼板に塗布されずにロールに残った溶融金属がスリットダイに再供給される手前に取り付けられればよい。また、掻き取り装置は溶融金属が掻き取れればどのようなものでも良く、例えばブレードを設置する方法が簡易である。ブレードの素材は金属でもセラミックでも良く、４６０℃程度の高温状態でも均一な掻き取りが実施できればよい。
【００３１】
本発明のスリットダイとしては、耐熱性を考慮すると、材質はＳＵＳ製が好ましい。また、スリットの幅としては、薄めっきに必要な供給量とスリット部の詰まり防止の両立を考慮した場合、５０〜１００μｍ程度が好ましい。また、めっき槽としては、溶融金属を保持するために耐熱性のある材質であれば特に規定しないが、例えばＳＵＳ製のものが好ましい。
【００３２】
また、スリットダイとロールの温度は、いずれも溶融金属の融点以上の温度に加熱することが好ましい。加熱方法は、スリットダイの表面およびロール表面を加熱できる方法であれば特に限定されない。例えば、誘導加熱装置、雰囲気加熱、流体循環等が挙げられる。スリットダイの表面が溶融金属の融点以下になると、スリットダイのノズル出口にて溶融金属の詰まりが発生する。また、ロール表面が溶融金属の融点以下になると、ロール上の溶融金属は瞬時に凝固し、鋼板表面がめっきされない。
【００３３】
ロールの材質については、溶融金属の腐食や熱に耐えられるＳＵＳやセラミック、ステライト合金等の剛体ロールが好ましい。また、ロールの回転方向については、鋼板の走行方向と同一方向、逆方向のいずれの回転であってもめっきすることができる。
【００３４】
本発明のシール装置、シールチャンバーとしては、材質について特に限定されず、耐熱性とシール性が確保できればよい。
【００３５】
なお、本発明は、種々の溶融金属に適用することができる。
【００３６】
以上より、本発明の連続溶融金属装置を用いて溶融金属めっきを行うことにより、従来法では困難であっためっき付着量１０〜２５ｇ／ｍ２の薄めっき鋼板を製造することができる。
【実施例１】
【００３７】
以下の本発明例および比較例により、本発明を詳細に説明する。
【００３８】
本発明例および比較例として、図１に示した装置を用いて、板厚０．４５ｍｍ、板幅２００ｍｍの鋼板に亜鉛めっきを行い、めっき付着量およびめっき外観の評価を行った。スリットダイはＳＵＳ製のものを用い、ノズル出口における開口部の長さは５０μｍ、スリットダイ先端部とロールとの間のギャップを５〜２０μｍに設定した。また、スリットダイの温度は誘導加熱装置により４６０℃に保持した。鋼板へ溶融亜鉛を塗布するロールにはＳＵＳ製のロールを用いた。また、ロールは、表面温度をコントロールできるよう内部より誘導加熱を行うジャケットロールを使用し、表面温度が４６０℃となるよう調整した。溶融金属は亜鉛（融点４１９．５３℃）とし、Ａｌを質量％で０．２％添加した亜鉛−Ａｌ浴を用いた。それ以外の条件は表１に示すとおりである。なお、ロールの回転方向は、鋼板の走行方向に対して逆方向である。また、シールチャンバー内には窒素ガスを充填し、チャンバー内の酸素濃度は０．１ｖｏｌ％以内に制御した。
【００３９】
外観評価は、摺れ欠陥、スプラッシュ欠陥、スジ欠陥、不めっき、ドロス欠陥により評価した。各評価基準は以下のとおりである。なお、めっき付着量はランダムに抽出した１０箇所の付着量を重量法により測定し平均を算出した。めっき付着量としては、１０〜２５ｇ／ｍ２が望ましい。
（１）擦れ欠陥
鋼板外観を十分に明るい蛍光灯の下で目視確認し判定を行った。擦れのないものをなしとした。製品として問題にならない軽微な擦れについては微少とした。エッジ部の一部に発生した場合については少とした。エッジ部および幅方向の一部に発生した場合については中とした。幅方向全面に発生した場合については大とした。なし、微少、少を合格とする。
（２）スプラッシュ欠陥
鋼板エッジから２００ｍｍの位置に設置した１００×１００ｍｍの捕集容器に付着したスプラッシュ量により評価した。スプラッシュの付着がないものをなしとした。スプラッシュ量が１０ｇ／分以下のものを微少、１５ｇ／分以下のものを少、３０ｇ／分以上のものを多とした。なし、微少を合格とする。
（３）スジ欠陥
鋼板外観を十分に明るい蛍光灯の下で目視確認し判定を行った。スジのないものをなしとした。製品として問題にならないほど軽微なスジについては微少とした。欠陥として認められる僅かなスジが一部に発生している場合は少、鋼板全面に発生している場合は中、鋼板全面に顕著なスジ模様が見られる場合は多とした。なし、微少、少を合格とする。
（４）不めっき
鋼板の外観を十分に明るい蛍光灯の下で目視確認し判定を行った。不めっきの発生していないものをなし、鋼板の幅方向エッジ部の極微少な領域に発生している場合には微少、エッジ部の一部に発生している場合を少、幅方向に中央部の微少領域に発生している場合を中、全面に発生している場合を大とした。なし、微少、少を合格とする。
（５）ドロス欠陥
鋼板外観を十分に明るい蛍光灯下で、走行方向に１ｍ毎に鋼板を目視確認し判定を行った。粒上の模様が５０ｍ毎に０個であればなし、３個未満であれば少、３個以上１０個未満で中、１０個以上で多とした。なし、少を合格とした。
【００４０】
なお、従来例として、図４に示した装置を用いて、上記と同様の評価を行った。従来例については、ガスワイピングノズルのスリット幅は１ｍｍ、ノズル−鋼板間距離は７ｍｍ、ノズル内圧力は８０ｋＰａとした。
【００４１】
結果を表１に示す。
【００４２】
【表１】
2014162987.tif 000003
【００４３】
表１に示すように、いずれの実施例も、従来よりも少ない付着量でめっき外観良好な結果となった。比較例では、上記いずれかの評価基準を満たさなかった。また、従来例では、溶融金属のスプラッシュ欠陥が発生し、めっき付着量を削減できなかった。
【符号の説明】
【００４４】
１    鋼板
２    ロール
３    スリットダイ
３ａ  めっき液供給部
４    ブレード
５    めっき槽
６    めっき液供給装置
７    誘導加熱装置
８    シール装置
９    シールチャンバー
１０  吸引装置
１１  スナウト
１２  めっき槽
１３  溶融亜鉛
１４  シンクロール
１５  ガスワイピングノズル
【図１】
2014162987.tif 000004
【図２】
2014162987.tif 000005
【図３】
2014162987.tif 000006
【図４】
2014162987.tif 000007